[ 5 ] [ 1 ] ∼[ 3 ] 중 어느 하나 에 기재 된 고강 도 강판 의 제조 방법 으로서 , 강 소재 를 가열 하 고 , 이어서 , 마무리 압연 입 측 온도 : 1020 ℃ 이상 1180 ℃ 이하 , 마무리 압연 출 측 온도 : 800 ℃ 이상 1000 ℃ 이하 로 하 는 열간 압연 을 행하 고 , 이어서 , 권 취 온도 : 600 ℃ 이하 에서 권 취하 고 , 이어서 , 냉간 압연 을 행하 고 , 이어서 , ( 1 ) 식 으로 정의 되 는 온도 를 T 1 온도 ( ℃), ( 2 ) 식 으로 정의 되 는 온도 를 T 2 온도 ( ℃) 로 할 때 , 가열 온도 : T 1 온도 이상 에서 10 s 이상 보 열 ( retaining heat ) 한 후 , 냉각 정지 온도 : 220 ℃ 이상 ( ( 220 ℃＋ T 2 온도 ) / 2 ) 이하 까지 냉각 한 후 , 당해 냉각 정지 온도 에서 재 가열 온도 : A 이상 560 ℃ 이하 ( A : ( T 2 온도 ＋ 20 ℃)≤ A ≤ 530 ℃ 를 충족 하 는 임의 의 온도 ( ℃)) 까지 , 평균 가열 속도 : 10 ℃/ s 이상 으로 재 가열 한 후 , 보존 유지 온도 ( A ) : ( T 2 온도 ＋ 20 ℃) 이상 530 ℃ 이하 에서 10 s 이상 보존 유지 의 어닐링 을 행하 는 고강 도 강판 의 제조 방법 .